(57)【特許請求の範囲】
【請求項１】
繊維基材の表面に多孔質ポリウレタン樹脂層を設けたシート材からなるグリップテープであって、
多孔質ポリウレタン樹脂層は湿式凝固法で形成されたものであり、
多孔質ポリウレタン樹脂層にロジン系樹脂からなるタッキファイヤーを含有させたものであり、
多孔質ポリウレタン樹脂層における前記タッキファイヤーの含有量が５〜３５重量％であり、
湿潤状態において、滑り片全質量を１ｋｇとした場合のＪＩＳ Ｋ７１２５に準拠した方法で測定した静摩擦抵抗値が１．５ｋｇ以上であり、
湿潤状態の前記静摩擦抵抗値は、乾燥状態の前記静摩擦抵抗値の９０％以上であることを特徴とするグリップテープ。
【請求項２】
前記タッキファイヤーは、エステル変性ロジンからなることを特徴とする請求項１に記載のグリップテープ。
【請求項３】
ポリウレタン樹脂を溶解する溶剤にてポリウレタン樹脂とタッキファイヤーとを溶解させた液を繊維基材に含浸又はコーティングした後、水中又は水を主成分とする溶液中に浸漬し、多孔質ポリウレタン樹脂層を形成させたことを特徴とする請求項１又は２に記載のグリップテープ。
【請求項４】
多孔質ポリウレタン層の表面に、ポリウレタン樹脂を溶解する溶剤を含むインキを塗布し、所望の模様を施したことを特徴とする請求項１〜３のいずれかに記載のグリップテープ。
【請求項５】
ポリウレタン樹脂を溶解する溶剤は、ジメチルホルムアミドを含むものであることを特徴とする請求項３又は４に記載のグリップテープ。
【発明の詳細な説明】
【技術分野】
【０００１】
本発明は、打球具等のグリップに巻回されるグリップテープに関する。本発明のグリップテープは、湿潤状態でも高いグリップ性能を保持できるものである。
【背景技術】
【０００２】
テニスやバドミントン用のラケット、ゴルフクラブ、野球用のバット等の打球具のグリップや、工具等のグリップには、手で握って使用する際の滑り止めを目的としてグリップテープ（オーバーグリップ）が巻回される。一般的なグリップテープは、シート状の繊維基材の表面に多孔質ポリウレタン樹脂層を設けた構造を有している（例えば、特許文献１）。多孔質ポリウレタン樹脂は吸水性に優れ、グリップテープの表面材として適している。また、意匠性を高めるために、グリップテープの多孔質ポリウレタン樹脂層の表面に所望の模様を付すこともよく行われている（例えば、特許文献２）。当該模様の付与は、グラビア印刷等の手法によって行われている。
【先行技術文献】
【特許文献】
【０００３】
【特許文献１】特開平１１−１８９０９号公報
【特許文献２】特開２００９−２８２５０号公報
【発明の概要】
【発明が解決しようとする課題】
【０００４】
特に、素手で握ることが多いテニスラケット等の打球具のグリップにおいては、巻回されたグリップテープの多孔性ポリウレタン樹脂層が汗を吸収し、打球具の使用中に湿潤状態となりやすい。しかしながら、グリップテープの多孔性ポリウレタン樹脂層は乾燥状態から湿潤状態となると滑りやすくなり、グリップ性能が低下する傾向がある。また一般に、意匠性を高めるためにグリップテープの多孔性ポリウレタン樹脂層の表面にグラビア印刷等を施すと、印刷部分のスキン層が溶解してその下のセル層が露出することとなり、グリップ性能が低下する傾向がある。そのため、湿潤状態でも乾燥状態と同様のグリップ性能を維持でき、さらに、表面印刷を施しても高いグリップ性能を維持できるグリップテープが求められている。
【０００５】
上記現状に鑑み、本発明は、湿潤状態でも高いグリップ性能を維持できるとともに、表面印刷を施しても高いグリップ性能を維持できるグリップテープを提供することを目的とする。
【課題を解決するための手段】
【０００６】
上記した課題を解決するための請求項１に記載の発明は、繊維基材の表面に多孔質ポリウレタン樹脂層を設けたシート材からなるグリップテープであって、多孔質ポリウレタン樹脂層は湿式凝固法で形成されたものであり、多孔質ポリウレタン樹脂層にロジン系樹脂からなるタッキファイヤーを含有させたものであり、多孔質ポリウレタン樹脂層における前記タッキファイヤーの含有量が５〜３５重量％であり、湿潤状態において、滑り片全質量を１ｋｇとした場合のＪＩＳ Ｋ７１２５に準拠した方法で測定した静摩擦抵抗値が１．５ｋｇ以上であり、湿潤状態の前記静摩擦抵抗値は、乾燥状態の前記静摩擦抵抗値の９０％以上であることを特徴とするグリップテープである。
【０００７】
本発明のグリップテープにおいては、多孔質ポリウレタン樹脂層にタッキファイヤー（粘着付与剤）を含有させている。そのため、打球具等の使用中に多孔質ポリウレタン樹脂層が汗を吸収して湿潤状態となっても、グリップ性能の低下が抑えられる。また、グリップテープ表面にグラビア印刷等を施した場合でも、グリップ性能の低下が抑えられる。本発明のグリップテープによれば、湿潤状態でも高いグリップ性能を維持できるとともに、表面印刷を施しても高いグリップ性能を維持できる。
【０００８】
請求項１に記載の発明において、前記タッキファイヤーは、エステル変性ロジンからなることが好ましい（請求項２）。
【０００９】
請求項１又は２に記載の発明において、ポリウレタン樹脂を溶解する溶剤にてポリウレタン樹脂とタッキファイヤーとを溶解させた液を繊維基材に含浸又はコーティングした後、水中又は水を主成分とする溶液中に浸漬し、多孔質ポリウレタン樹脂層を形成させた構成とすることができる（請求項３）。
【００１０】
請求項４に記載の発明は、多孔質ポリウレタン層の表面に、ポリウレタン樹脂を溶解する溶剤を含むインキを塗布し、所望の模様を施したことを特徴とする請求項１〜３のいずれかに記載のグリップテープである。
【００１１】
かかる構成により、湿潤状態でも高いグリップ性能を維持できるとともに、意匠性の高いグリップテープを提供することができる。
【００１２】
請求項３又は４に記載のグリップテープにおいて、ポリウレタン樹脂を溶解する溶剤は、ジメチルホルムアミドを含むものである構成が好ましい（請求項５）。
【発明の効果】
【００１３】
本発明のグリップテープによれば、湿潤状態でも高いグリップ性能を維持できるとともに、表面印刷を施しても高いグリップ性能を維持できる。
【図面の簡単な説明】
【００１４】
【図１】（ａ）は本発明の一実施形態に係るグリップテープの表面を示す正面図、（ｂ）は（ａ）の一部拡大図である。
【図２】図１のグリップテープの積層構造を示す断面図である。
【図３】グリップテープの使用方法を説明する斜視図である。
【発明を実施するための形態】
【００１５】
図１，２に示すグリップテープ１は、シート状の繊維基材２の表面に多孔質ポリウレタン層３が積層された構造を有している。多孔質ポリウレタン層３の表面には、連続したダイヤ状の模様が施されている。グリップテープ１の長さは１０００〜１２００ｍｍ程度、幅は２０〜３０ｍｍ程度、厚みは０．３〜２．０ｍｍ程度である。
【００１６】
多孔性ポリウレタン樹脂層３は、グリップテープ１をグリップに巻回した際に外側（表面）となる層であり、手に直接触れる層である。多孔性ポリウレタン樹脂層３は、タッキファイヤーを含有している。本実施形態のグリップテープ１は、多孔性ポリウレタン樹脂層３にタッキファイヤーを含有させているので、汗等のために湿潤状態となっても高いグリップ性能を維持できる。前記タッキファイヤーとしては、ポリウレタン樹脂に均一に含有されうるものであれば特に限定はなく、石油樹脂（芳香族系、共重合系、脂環族系、脂肪族系等）、テルペン樹脂、アルキルフェノール樹脂、クマロン−インデン樹脂、ロジン系樹脂、マレイン酸系樹脂等の水添処理、共重合化、エステル化処理品が例として挙げられる。
多孔質ポリウレタン樹脂層３におけるタッキファイヤーの含有量は、５〜３５重量％が好ましく、より好ましくは１２〜２８重量％、さらに好ましくは１５〜２２重量％である。すなわち、５重量％未満ではグリップ性能への寄与が少なく、特に厚み０．４ｍｍのタイプのグリップテープではグリップ性能に対する効果が出ない。一方、３５重量％を越えると、湿式凝固法におけるポリウレタン樹脂の多孔膜化が損なわれ、かつ粘着力が強すぎ、ハンドリング性が極めて悪くなり実用性がない。
【００１７】
多孔性ポリウレタン樹脂層３は、湿式凝固法で形成されたものである。湿式凝固法としては、例えば、ポリウレタン樹脂を溶解する溶剤にてポリウレタン樹脂とタッキファイヤーとを溶解させた液を繊維基材２に含浸又はコーティングした後、水中又は水を主成分とする溶液中に浸漬し、多孔質ポリウレタン樹脂層３を形成させる方法が挙げられる。
多孔性ポリウレタン樹脂層３の厚みとしては、繊維基材２と一体化させてグリップテープ１の厚み全体の５０％以上を占めることが好ましい。多孔性ポリウレタン樹脂層３で繊維基材２をカバーしてもよい。
【００１８】
図１に示すように、多孔質ポリウレタン層３の表面には、連続したダイヤ状の模様が施されている。当該模様は、多孔質ポリウレタン層３の表面に、ポリウレタン樹脂を溶解する溶剤を含むインキを塗布することにより施されている。すなわち、当該インキが塗布された部分においては多孔性ポリウレタン樹脂層３の表面を構成するスキン層６が溶解し、セル層５（本実施形態ではダイヤ状の部分）が表面に露出することとなる。そのため、当該インキで所望の模様を描くことにより、多孔性ポリウレタン樹脂層３の表面に所望の模様を施すことができる。
インキの塗布は、例えば、グラビア印刷の手法を用いて行うことができる。
【００１９】
上記湿式凝固法やインキの塗布工程において、「ポリウレタン樹脂を溶解する溶剤」が用いられる。「ポリウレタン樹脂を溶解する溶剤」としては、例えば、ジメチルホルムアミド（ＤＭＦ）やジメチルアセトアミド等のジメチルアミド極性溶剤を含む溶剤、特にＤＭＦを含む溶剤が挙げられる。この場合におけるジメチルアミド極性溶剤の含有量としては、好ましくは７０重量％以上、より好ましくは８０重量％以上である。ジメチルアミド極性溶剤に組み合わせる他の溶剤としては、例えばメチルエチルケトン（ＭＥＫ）、酢酸エチル、トルエン等の非極性溶剤が挙げられる。これらの溶剤は、１種のみを単独で用いてもよいし、２種以上を併用してもよい。
【００２０】
本実施形態では、多孔性ポリウレタン樹脂層３の表面においてセル層５（インキの塗布部分）の一部が露出しており、その分、スキン層６の占める面積が小さくなっている。しかし、本実施形態では多孔性ポリウレタン樹脂層３にタッキファイヤーを含有させているので、スキン層６の占める面積が小さくてもグリップ性能の低下が最小限に抑えられる。
インキの塗布面積としては特に限定はないが、例えば、多孔性ポリウレタン樹脂層３の表面の２０〜８０％とすることができる。もちろん、１００％（全面）でも大きな問題はない。
なお、図２ではセル層５とスキン層６の図示を省略している。
【００２１】
繊維基材２は、グリップテープ１をグリップに巻回した際に内側（グリップ側）となる層であり、グリップに接触する層である。繊維基材２としては特に限定はなく、例えば、ナイロン、レーヨン、ポリエステル等からなる織・編地や不織布を用いることができる。繊維基材２の厚みとしては特に限定はなく、例えば、０．４〜０．７ｍｍ程度のものを用いることができる。また、用途に合わせて１．５ｍｍ程度の特に厚いものを用いることも可能である。
【００２２】
グリップテープ１のグリップ性能は、例えば、ＪＩＳ Ｋ７１２５に準拠した方法で評価することができる。好ましい実施形態において、グリップテープ１は、湿潤状態において、滑り片全質量を１ｋｇとした場合のＪＩＳ Ｋ７１２５に準拠した方法で測定した静摩擦抵抗値が１．５ｋｇ以上である。
【００２３】
本実施形態のグリップテープ１は、例えば、以下の手順で作製することができる。まず、適宜の繊維基材２の表面に、ＤＭＦを含む溶剤でポリウレタン樹脂を溶解した溶液を含浸させるか、塗布する。次に、ポリウレタン樹脂を含浸又は塗布した繊維基材２を水中又は水を主成分とする溶液（例えば、１０％ＤＭＦ）中に浸漬する。これにより、ポリウレタン樹脂中のＤＭＦが水に置き換わり（脱ＤＭＦ）、多孔性ポリウレタン樹脂層３となる。その後、洗浄と脱水を行い、熱風乾燥してシート状のベースを得る。
【００２４】
次に、グラビア印刷の手法により、多孔性ポリウレタン樹脂層３表面に所望の模様を施す。インキとしては、ＤＭＦを含む溶媒を用いる。印刷終了後、熱風乾燥してＤＭＦを完全に除去する。これにより、表面に模様が施されたシート状のベースが得られる。
最後に、ベースをテープ状に切断し、グリップテープ１が得られる。なお、グリップへの巻回と定着を容易にするために、必要に応じて、繊維基材２の多孔性ポリウレタン樹脂層３と逆の面に、粘着層や架橋型接着層を設けてもよい。
【００２５】
本実施形態のグリップテープ１は、例えば、図３に示すように打球具等のグリップ７に巻回して使用される。詳細には、繊維基材２が内側（グリップ７側）、多孔質ポリウレタン樹脂層３が外側（表面）となるように、グリップ７の周囲に巻回される。打球具の例としては、テニス用ラケット、バドミントン用ラケット、ゴルフクラブ、野球用のバット、ホッケー用のスティック等が挙げられる。また打球具以外のグリップの例としては、釣竿、手で握って使う工具類、等のグリップが挙げられる。
【００２６】
以下に、実施例をもって本発明をさらに具体的に説明するが、本発明はこれらの実施例に限定されるものではない。
【実施例】
【００２７】
０．６ｍｍ厚のウーリーナイロン繊維からなる編地の弱起毛面に、表１（単位は重量部）に示す配合からなる湿式塗料（実施例、比較例）をクリアランスコーターで塗布した。これを３０℃の１０％ＤＭＦ凝固浴に浸漬して脱溶媒（脱ＤＭＦ）を行い、ポリウレタン樹脂を凝固させた。さらに、洗浄およびロールプレスによる脱水を行った後、１２０℃の熱風下で乾燥した。これにより、厚さ０．８５ｍｍの、多孔性ポリウレタン樹脂層を有するグリップテープ用ベース（実施例、比較例）を得た。
【００２８】
【表１】
0005543854.tif 000002
【００２９】
表１における各成分は以下のとおりである。
・溶液型ウレタン樹脂Ａ：商品名クリスボンＭＰ−１０５（固形分：３０％；抗張力：５５ＭＰａ；ＤＩＣ社）
・溶液型ウレタン樹脂Ｂ：商品名クリスボンＭＰ−６２５（固形分：３０％；抗張力：８３ＭＰａ；ＤＩＣ社）
・着色料（黒色）：商品名ダイラックＬ６００１（ＤＩＣ社）
・タッキファイヤー：エステル変性ロジン
・溶剤：ジメチルホルムアミド（ＤＭＦ）
・助剤：界面活性剤
【００３０】
得られたグリップテープ用ベースに対して、ポリエステル系一液（商品名：レザミンＭＥ３４３５；組成：３５重量％ポリウレタン／４０重量％ＤＭＦ／２５重量％ＭＥＫ；大日精化工業社）１００重量部とＤＭＦ１５０重量部を混合してなるエッチング用インキを用いてグラビア印刷を行い、１１０℃でインキ溶媒を熱風乾燥した。エッチング柄パターンは、印刷無し（エッチング面積：０％）、「エルク」（エッチング面積：３２％）、「ダイヤ」（エッチング面積：５０％）、「全面１２０Ｌ」（エッチング面積：１００％）の４種とした。これにより、表面にグラビア印刷が施された各種グリップテープ用シートが得られた。
【００３１】
ＪＩＳ７１２５に準じた方法で各グリップテープ用シートの摩擦抵抗値（グリップ性能に相当）を測定した。すなわち、１ｋｇの滑り片（接触面積：４０ｃｍ2、一辺の長さ：６３ｍｍ）にピッグスキン（豚皮）銀面を外にして貼り付けた。試料となるグリップテープ用シートをテーブルに貼り付けた。試料上にピッグスキン銀面が当たるように滑り片をセットし、オートグラフＡＧ−ＬＳ（島津製作所社）で滑り片を２００ｍｍ／分で引っ張り、摩擦抵抗値を測定した。各試料について測定を３回行い、その平均値を採用した。なお、ピッグスキンは、温度２０℃、相対湿度６０％の雰囲気で１日養生したものを用いた。また、試験毎に滑り片のピッグスキンを取り替えた。
【００３２】
なお、各グリップテープ用シートについて、乾燥状態（ドライサンプル）と湿潤状態（ウエットサンプル）の２種類の試料を作製し、上記試験に供した。ドライサンプルは、温度２０℃、相対湿度６０％の雰囲気で１日養生することにより調製した。ウエットサンプルは、常温で水に浸漬して十分に吸水させ、１ｋｇ過重でニップで絞って調製した。
【００３３】
測定結果を表２に示す。
【表２】
0005543854.tif 000003
【００３４】
表２に示すように、実施例のグリップテープ用シートは、いずれのエッチング面積においても９０％以上の高いグリップ残率を有していた。
一方、タッキファイヤーを含まない比較例のグリップテープ用シートでは、いずれのエッチング面積においても８５％以下の低いグリップ残率しか示さなかった。特に、エッチング面積が小さいほどグリップ残率の低下が顕著であった。
【符号の説明】
【００３５】
１  グリップテープ
２  繊維基材
３  多孔性ポリウレタン樹脂層
【図１】
0005543854.tif 000004
【図２】
0005543854.tif 000005
【図３】
0005543854.tif 000006